Brevet FR2559792A1 — publié le 19850823

TISSU IMITANT LA SOIE A BASE DE FILS POLYESTER. La présente invention concerne un nouveau type de tissu réalisé à partir de fils chimiques, et plus parti- culièrement à partir de fils synthétiques à base de po- lyester, ce tissu imitant ceux réalisés à ce jour, no- tamment pour l'ameublement, à partir de fils de soie. Depuis la naissance des fils chimiques, que ce soit des fils artificiels ou des fils synthétiques, l'un des principaux problèmes qu'ont cherché à résoudre les tech- niciens était celui de leur donner des caractéristiques telles qu'une fois transformés en tissu ou tricot, l'ar- ticle obtenu présente les caractéristiques (aspect, tou- cher...) similaires à celles des fibres naturelles (co- ton, laine, soie...). La solution la plus simple, utili- sée depuis très longtemps a consisté à transformer les filaments continus en fibres discontinues, soit par cou- pe ou craquage, puis à travailler les fibres ainsi obte- nues d'une manière similaire aux fibres naturelles. Outre qu'une telle solution nécessite une opération coû- teuse et délicate à réaliser, il faut convenir que les filés obtenus à partir de telles fibres ne présentent pas des caractéristiques comparables à celles obtenues à partir de laine ou de coton. Par suite, en général, la plu- part desfibres chimiques sont encore de nos jours utili- sées en mélange avec des fibres naturelles. D'autres techniques ont été envisagées plus récem- ment pour communiquer aux fils chimiques à base de fila- ments continus des caractéristiques similaires à celles des fibres naturelles en évitant de procéder à la décou- pe ou au craquage des filaments. D'une manière générale, l'obtention de tels fils chimiques à filaments continus imitant les filés en fi- bres naturelles nécessite un traitement complémentaire effectué directement lors de l'opération de filage. Parmi les traitements développés à ce jour, on peut -2- citer ceux qui consistent à faire passer les fils en sor- tie de filière sur une surface abrasive afin d'obtenir des brins cassés, à soumettre le filé à un traitement de fausse torsion dans des conditions particulières, à l'action d'une buse de soufflage... Parmi les fils synthétiques proposés à ce jour pour imiter ceux à base de fibres naturelles, on peut citer celui commercialisé par la société RHONE POULENC FIBRES qui a fait l'objet de nombreuses publications, notamment celles parues dans la revue "INDUSTRIE TEXTILE - N 1113 Juillet-Août 1981 - page 608". Ce fil, désigné par l'expression "F.A.F." est, comme il ressort de ce document, un fil continu multi- filaments à base de polyester et est proposé essentiel- lement pour être utilisé en tissage pour obtenir des articles présentant un toucher coton ou laine. Or on a trouvé, et c'est ce qui fait l'objet de la -présente invention, qu'il était posssible de réaliser à partir de tels fils, non seulement des articles à toucher coton ou laine mais également, et ce de manière tout à fait inattendue, des tissus qui imitent parfaitement ceux réalisés à ce jour à partir de la soie naturelle et qui sont utilisés notamment dans l'ameublement. Ce résultat inattendu qui ne pouvait pas être prévu par les techniciens compte-tenu des caractéristiques que présentent de tels fils et des applications envisa- gées à ce jour est obtenu, conformément à l'invention: - d'une part, en utilisant le fil polyester à aspect fibres précité uniquement en tant que trame, - d'autre part, en utilisant comme fil de chaîne un fil d'un type bien déterminé parmi tous ceux connus à ce jour, à savoir un fil à base de filaments de polyes- ter présentant une section multilobée, ce fil ayant par ailleurs, avant tissage, reçu une torsion voile et ayant été soumis à un traitement thermique de rétraction. -3 Par ailleurs, les fils de trame à aspect fibre et les fils de chaîne seront, de préférence, teints en fils avant ourdissage et tissage. De plus, l'aspect soie du tissu réalisé conformé- ment à l'invention peut également être accentué en uti- lisant comme armure une armure satin afin de mettre en va- leur la section multilobée du fil chaîne. L:invention et les avantages qu'elle apporte seront cependant mieux compris grâce aux deux exemples de réalisation donnés ci- après à titre indicatif mais non limitatif. Exemple 1: On réalise un tissu Jacquard dont l'effet est cons- titué par de petits pois ayant un diamètre de0,2 cm et espacés les uns des autres del,45 cm. Le tissage est réalisé de manière conventionnelle, les effets étant obtenus par la trame et le fond étant à base d'une armure satin de cinq. Conformément à l'invention, comme fil de trame, on utilise un fil de polyester, multifilamentaire, de type F.A.F. de la société RHONE POULENC FIBRES, commercialisé sous la marque POMTELLA. Ce fil a un titre de 167 Dtex et comporte 66 brins. Il a été prélablement teint en fil avant utilisation. Lors du tissage, la trame est inserrée à raison de 26,6 coups/cms. En ce qui concerne la chaîne, on utilise comme fils des fils de polyester72dtex/33 brins - les brins ayant une section multilobée. Avant tissage, ces fils ont reçu une torsion voile de 600 tours/mètre et sont teints en fil. Ils reçoivent par ailleurs un traitement de rétraction, le taux de retrait étant tel que la torsion finale du fil est de l'ordre de 700 tours/mètre. La densité en chaîne est de 100 fils/centimètte. A la tombée du métier, on obtient un tissu qui, - 4 pour 130 cms de largeur pèse 196 grammes (par mètre carré: 143 grammes). Ce tissu présentait un aspect et un toucher imitant parfaitement un article qui aurait été réalisé en tota- lité à partir de soie naturelle. Exemple 2: On réalise un tissu conforme à l'invention dont la chaîne est à disposition afin d'obtenir des rayures. La trame est une ttame similaire à celle de l'exem- ple 1, le tissage étant cependant réalisé en ayant une réduction de 29,5 coups/centimètre. La chaîne est constituée par une alternance de fils polyester multilobés, ayant également reçu une torsion voile de 600 tours/mètre et un traitement de rétraction donnant une torsion finale d'environ 700 tours/mètre. Ces fils ont un titire de 72 Dtex et 33 brins. Les fils sont teints dans des coloris différents et l'ourdissage est réalisé de manière à avoir une al- ternance de 80 fils/centimètre dans une couleur. et de 100 fils/centimètres dans une autre. Le remettage est réalisé en plusieurs corps à dis- position. Dans les zones comportant 80 fils/centimètre, l'ar- mure est une armure gros de tours alors que dans les autres, l'armure utilisée est une armure satin de cinq. On obtient à la tombée d' métier un tissu pesant 139 grammes/m2 qui non seulement comporte des rayures d'aspect différent (par la couleur et l'armure) mais également a un toucher et un aspect imitant parfaitement un tissu similaire réalisé en totalité en soie naturelle. Lés deux exemples qui précèdent montrent bien les avantages apportés par l'invention et notamment le fait qu'il est possible d'obtenir, à partir de fils synthé- tiques, des tissus imitant parfaitement ceux réalisés en soie naturelle, ce qui est totalement inattendu, -5- compte-tenu du fait que les fils de trame utilisés étaient, à ce jour, proposés uniquement pour obtenir des touchers laine ou coton. Bien entendu, l'invention n'est pas limitée aux deux exemples de réalisation donnés précédemment mais elle en couvre toutes les variantes réalisées dans le même esprit. .-G REVENDICATIONS 1/ Tissu imitant la soie à base de fils polyester caractérisé par le fait qu'il comporte en combinaison: - des fils de trame constitués de fils multifilamen- taires en polyester ayant subi un traitement préalable permettant de leur communiquer un aspect fibre, - des fils de chaîne constitués également de fils polyester multifilamentaires, à section multilobée, ces fils ayant par ailleurs, avant tissage, reçu une torsion voile et ayant été soumis à un traitement thermique de rétraction. 2/ Tissu selon la revendication 1, caractérisé par le fait que les fils de trame et les fils de chaîne sont prélablement teints avant tissage. 3/ Tissu selon l'une des revendications 1 et 2, caractérisé par le fait qu'il présente des effets Jac- quard, lesdits effets étant obtenus par la trame, le fond du tissu étant à base d'une armure satin. 4/ Tissu selon l'une des revendications 1 et 2, caractérisé par le fait qu'il présente des effets de rayures obtenus par la combinaison d'une chaîne à dispo- sition et l'utilisation d'armures différentes pour chaque type de rayure. DEPOSANT: Société dite "MAISON BIANCHINI FERIER S.A." MANDATAIRE: Cabinet Michel LAURENT